СЫРЬЕВАЯ СМЕСЬ ДЛЯ ПРОИЗВОДСТВА КЕРАМЗИТА
RAW MIXTURE FOR MAKING EXPANDED CLAY

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, включающая глинистое сырье, волокнистый материал, воду, в качестве волокнистого материала содержит резаное стекловолокно и дополнительно жидкое стекло при следующем соотношении компонентов, мас.%: глинистое сырье 77,25-78,85; резаное стекловолокно 0,15-0,25; вода 20,0-22,0; жидкое стекло 0,5-1,0.
В таблице приведены составы сырьевой смеси для производства керамзита.
Таблица
Состав №
Компоненты
Прочность керамзита (фракция 20-40 мм) при сжатии, МПа
Глинистоесырье
Резаное стекловолокно
Вода
Жидкое стекло
1
77,25
0,25
22,0
0,5
3-4
2
78,05
0,2
21,0
0,75
3-4
3
78,85
0,15
20,0
1,0
3-4
2
2
3
2
2
3
2
2
3
В составе сырьевой смеси может быть использовано глинистое сырье следующего состава, мас.%: SiO 60,0-80,0; AlO+TiO 5,0-20,0; FeO+FeO 3,0-10,0; CaO до 25,0; MgO до 3,0; NaO+KO 1,0-5,0; SO до 3,0; п.п.п. до 15,0.
Может быть использовано любое стекловолокно (например, штапельное), нарезанное на отрезки 3-10 мм.
Глинистое сырье смешивают с резаным стекловолокном, добавляют воду и готовят сырьевую смесь. Из сырьевой смеси формуют гранулы, которые сушат при температуре 130°С до влажности 3% и обжигают при температуре 950°С.
Источники информации
1. SU 628129, С04В 14/12, 1978.